Matériau comprenant un substrat transparent revêtu d’un revêtement fonctionnel comportant successivement à partir du substrat une alternance de trois couches métalliques fonctionnelles à base d’argent dénommées en partant du substrat première, deuxième et troisième couches fonctionnelles, et de quatre revêtements diélectriques dénommés en partant du substrat Di1, Di2, Di3 et Di4 qui ont chacun une épaisseur optique Eo1, Eo2, Eo3 et Eo4, chaque revêtement diélectrique comportant au moins une couche diélectrique, de manière à ce que chaque couche métallique fonctionnelle soit disposée entre deux revêtements diélectriques, caractérisé en ce que : - le revêtement diélectrique Di1 a une épaisseur optique Eo1 inférieure à 80 nm, - le revêtement diélectrique Di2 a une épaisseur optique Eo2 inférieure à 160 nm, - le revêtement diélectrique Di3 a une épaisseur optique Eo3 inférieure à 160 nm, - le revêtement diélectrique Di4 a une épaisseur optique Eo4 inférieure à 60 nm, - le rapport des épaisseurs optiques Eo2/Eo1 est supérieur à 1,70 en incluant cette valeur, - l’épaisseur de la deuxième couche métallique fonctionnelle est inférieure à 12 nm, - le rapport de l’épaisseur de la troisième couche métallique fonctionnelle sur l’épaisseur de la première couche métallique fonctionnelle Ag3/Ag1 est supérieur ou égal à 1,20. 2. Matériau selon l’une quelconque des revendications précédentes caractérisé en ce que : - la première couche métallique fonctionnelle à base d’argent présente une épaisseur comprise entre 7 et 11 nm, de préférence entre 7 et 10 nm, - la deuxième couche métallique fonctionnelle à base d’argent présente une épaisseur comprise entre 9 et 12 nm borne exclue, de préférence entre 9 et 10 nm, - la troisième couche métallique fonctionnelle à base d’argent présente une épaisseur comprise entre 12 et 18 nm, de préférence entre 13 et 17 nm. 3. Matériau selon l’une quelconque des revendications précédentes caractérisé en ce que : - le revêtement diélectrique Di1 a une épaisseur optique comprise entre 57 et 80 nm, - le revêtement diélectrique Di2 a une épaisseur optique comprise entre 124 et 144 nm, - le revêtement diélectrique Di3 a une épaisseur optique comprise entre 144 et 160 nm, - le revêtement diélectrique Di4 a une épaisseur optique comprise entre 30 et 55 nm. Matériau selon l'une des revendications précédentes, caractérisé en ce que les trois couches métalliques fonctionnelles satisfont les caractéristiques suivantes : - le rapport de l’épaisseur de la deuxième couche métallique fonctionnelle sur l’épaisseur de la première couche métallique fonctionnelle Ag2/Ag1 est compris entre 1,05 et 2,00, entre 1,10 et 1,80 ou entre 1,10 et 1,50 en incluant ces valeurs, et/ou - le rapport de l’épaisseur de la troisième couche métallique fonctionnelle sur l’épaisseur de la deuxième couche métallique fonctionnelle Ag3/Ag2 est compris entre 1,05 et 2,00, entre 1,10 et 1,80 ou entre 1,20 et 1,7, en incluant ces valeurs, - le rapport de l’épaisseur de la troisième couche métallique fonctionnelle sur l’épaisseur de la première couche métallique fonctionnelle Ag3/Ag1 est compris entre 1,20 et 3,00 ou entre 1,50 et 2,50, en incluant ces valeurs. Matériau selon l'une des revendications précédentes, caractérisé en ce que les couches diélectriques sont choisies parmi : - les couches d’oxyde d’un ou plusieurs éléments choisis parmi le titane, le silicium, le zirconium, le fer, le chrome, le cobalt, le manganèse, le tungstène, le niobium, le bismuth, le tantale, le zinc et/ou l’étain - les couches de nitrure d’un ou plusieurs éléments choisis parmi le silicium, le zirconium et l’aluminium, - les couches d’oxynitrure d’un ou plusieurs éléments choisis parmi le silicium, le zirconium et l’aluminium, - les couches de sulfure métallique comme le sulfure de zinc. Matériau selon l'une des revendications précédentes, caractérisé en ce que chaque couche métallique fonctionnelle à base d’argent est située en-dessous et/ou au-dessus et au contact d’une couche de blocage à base d’au moins un élément choisi parmi le nickel, le chrome, le niobium, le tantale et le titane. 7. Matériau selon l’une quelconque des revendications précédentes caractérisé en ce que l’empilement comprend en partant du substrat : - un premier revêtement diélectrique comprenant au moins une couche à base de nitrure de silicium et une couche à base d’oxyde de zinc, - éventuellement une couche de blocage, - une première couche fonctionnelle, - éventuellement une couche de blocage, - un deuxième revêtement diélectrique comprenant au moins trois couches successives, une couche à base d’oxyde de zinc, une couche à base de nitrure de silicium et une couche à base d’oxyde de zinc, - éventuellement une couche de blocage, - une deuxième couche fonctionnelle, - éventuellement une couche de blocage, - un troisième revêtement diélectrique comprenant au moins au moins trois couches successives, une couche à base d’oxyde de zinc, une couche à base de nitrure de silicium et une couche à base d’oxyde de zinc, - éventuellement une couche de blocage, - une troisième couche fonctionnelle, - une couche de blocage, - un quatrième revêtement diélectrique comprenant au moins une couche à base d’oxyde de zinc, une couche à base de nitrure de silicium et - éventuellement une couche de protection. Matériau selon l’une quelconque des revendications précédentes caractérisé en ce qu’il présente : - une réflexion lumineuse intérieure et extérieure inférieures à 20 %, et - une transmission lumineuse comprise entre 50 et 70 %. 9. Vitrage comprenant au moins un matériau selon l’une quelconque des revendications 1 à 8 caractérisé en qu'il est sous forme de vitrage monolithique, feuilleté ou multiple, en particulier double vitrage ou triple vitrage. Vitrage selon la revendication 9 caractérisé en ce que le revêtement est positionné dans le vitrage de sorte que la lumière incidente provenant de l'extérieur traverse le premier revêtement diélectrique avant de traverser la première couche métallique fonctionnelle. Vitrage multiple selon la revendication 9 ou 10 comprenant le matériau et au moins un substrat additionnel, le matériau et le substrat additionnel sont séparés par au moins une lame de gaz intercalaire. 12. Vitrage multiple selon la revendication 11, caractérisé en ce que le vitrage est un double vitrage comprenant le revêtement fonctionnel positionné en face 2 : - une sélectivité supérieure à 1,8, - un facteur solaire supérieur à 26%, - une réflexion lumineuse intérieure et extérieure inférieures à 20 %, - une transmission lumineuse comprise entre 40 et 70%, - des valeurs de a* en réflexion extérieure à 0 et 60° et en transmission comprise, par ordre de préférence croissant, entre -10 et +0, entre -5 et +0, - des valeurs de b* en réflexion extérieure à 0 et 60° et en transmission comprise, par ordre de préférence croissant, entre -10 et +5, entre -5 et +0. Vitrage feuilleté selon la revendication 9 comprenant le matériau et au moins un substrat additionnel, le matériau et le substrat additionnel sont séparés par au moins un intercalaire de feuilletage.